(57)【要約】【課題】空気流が面に沿って流れることにより廃ガス除去能力を付与し、かつ、不燃性シートの表面の粉体化抑止機能及び油の浸透性防止機能を有すること。【解決手段】含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとした第１層５１と、アモルファスシリカ３１重量％〜３３重量％、マイカ２１重量％〜２３重量％、水４４重量％〜４８重量％により無機接着剤とした第２層５２と、アルミニウム箔からなる第３層５３と、前記第３層のアルミニウム箔の防食を行うアルミニウム防食コート剤からなる第４層５４とを具備し、送風機によって吸気される空気流が第１層５１の面に沿って流れるものである。【選択図】図９
2014113560.tif 000002
【特許請求の範囲】
【請求項１】
含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとした第１層と、
アモルファスシリカ３１重量％〜３３重量％、マイカ２１重量％〜２３重量％、水４４重量％〜４８重量％により無機接着剤とした第２層と、
金属箔からなる第３層とによって形成された基材を具備し、
送風機によって吸気される空気流が流れる空気路開口の開口面積を分母とし、前記空気路開口の開口面積における前記基材に設けた通気孔が開口する面積の総和を分子としたとき、前記基材の開口率が２０／１００乃至６０／１００の範囲内としたことを特徴とする換気用フィルター。
【請求項２】
前記基材は、その平面の４辺を折り曲げて各辺が二重に重ね合わせて接合してなることを特徴とする請求項１に記載の換気用フィルター。
【請求項３】
前記基材は、その平面の４辺を折り曲げて各辺が断面コ字状に形成してなることを特徴とする請求項１に記載の換気用フィルター。
【請求項４】
前記基材は、その平面の４辺を折り曲げて各辺が断面直角三角状に形成してなることを特徴とする請求項１に記載の換気用フィルター。
【請求項５】
前記基材に設けた前記通気孔は、前記基材の平面から切り起こして形成した起立片としたことを特徴とする請求項１乃至請求項４のいずれか１つに記載の換気用フィルター。
【請求項６】
前記基材に設けた前記通気孔は、前記基材の平面から切り起こして形成した１方向にのみ開口してなる起立片としたことを特徴とする請求項１乃至請求項５のいずれか１つに記載の換気用フィルター。
【請求項７】
前記基材に設けた前記通気孔は、前記基材の平面から切り起こして形成した２方向に開口してなる起立片としたことを特徴とする請求項１乃至請求項５のいずれか１つに記載の換気用フィルター。
【請求項８】
前記不燃シートとした第１層と前記金属箔とした第３層との重量の関係は、前記第１層の重量が第３層の重量より大の関係にあることを特徴とする請求項１乃至請求項７のいずれか１つに記載の換気用フィルター。
【請求項９】
前記第１層の不燃シートは、１５０ｇ／ｍ2〜２１０ｇ／ｍ2の範囲内であることを特徴とする請求項１乃至請求項８のいずれか１つに記載の換気用フィルター。
【請求項１０】
前記第３層の金属箔は、厚さ３０μｍ〜７０μｍの範囲内のアルミニウムからなることを特徴とする請求項１乃至請求項９のいずれか１つに記載の換気用フィルター。
【請求項１１】
前記基材は、前記第３層の前記第２層を設けた面とは逆側の面に、前記第３層の金属箔の防食を行う防食コート剤からなる第４層を加えたことを特徴とする請求項１乃至請求項１０のいずれか１つに記載の換気用フィルター。
【請求項１２】
前記第１層の前記第２層を設けた面とは逆側の面には、無機フィルム剤からなる表層を設けたことを特徴とする請求項１乃至請求項１１のいずれか１つに記載の換気用フィルター。
【請求項１３】
前記表層の塗布量は、４０ｇ／ｍ2〜６０ｇ／ｍ2の範囲内であることを特徴とする請求項１２のいずれか１つに記載の換気用フィルター。
【請求項１４】
前記表層の無機フィルム剤は、含水ケイ酸アルミニウム１０重量％〜１２重量％、ポリエーテル１重量％〜２重量％、水８６重量％〜８９重量％からなることを特徴とする請求項１２または請求項１３に記載の換気用フィルター。
【請求項１５】
前記送風機によって吸気される空気流の空気路開口の上流側には、前記第３層または前記第４層が配置されたことを特徴とする請求項１乃至請求項１４のいずれか１つに記載の換気用フィルター。
【発明の詳細な説明】
【技術分野】
【０００１】
本発明は、送風機を内蔵する換気扇のフィルター、換気扇の吸気・排気の熱交換を行う熱交換器、換気を行うレンジフードフィルターとして用いることができる不燃複合板に関するものであり、特に、レンジフード、換気扇等のフィルターとして使用される換気用フィルターに関するものである。
【背景技術】
【０００２】
近年、建造物の火災事故の防止に関する社会的要請に基づいて、建築内装材等について防炎・耐火・不燃の基準が厳しく設定され、壁装材・壁材を始めとする建材についても、「燃えない・熱に強い」、所謂、不燃材料の需要は極めて高い。従来、不燃複合板としては、石綿（アスベスト）繊維を主体とする不燃板が幅広い用途に用いられていたが、健康を害することからアスベストの使用が禁止されたため、ノンアスベストの不燃複合板が求められていた。特に、最近は、建築偽装問題が大きく取り上げられたことから、企業のコンプライアンスが強化され、量産製品における不燃性の保証が非常に重要となっている。
【０００３】
そこで、特許文献１においては、不燃性シートの特許発明について開示している。この特許文献１に記載の不燃性シートは、ノンアスベストの天然鉱物であるセピオライト（含水ケイ酸マグネシウム）を主成分とする無機質原紙であり、具体的にはセピオライトを８０重量％以上含み、熱硬化性樹脂からなる固結用の第１バインダーと、分子量８００万〜１０００万のアニオン性ポリアクリルアミドからなる凝集用の第２バインダーと、分子量８０万〜１００万のアニオン性ポリアクリルアミドからなる紙力増強用の第３バインダーとを添加したスラリーを抄造してなるものである。
【０００４】
また、特許文献２においては、不燃性シートの特許発明について開示している。この特許文献２に記載の不燃性シートは、特許文献１の不燃性紙と同じくノンアスベストの天然鉱物であるセピオライト（含水ケイ酸マグネシウム）を主成分とし、ジメチルアミノエチルメタクリレートからなる強カチオン性ポリマーとアクリルアミドアクリル酸共重合体からなる強アニオン性ポリマーとの併用からなる高分子凝集剤を、原材料固形分に対して合計で０．２〜１．０重量％添加したスラリーを抄造してなるものである。
【０００５】
上記特許文献１に記載の不燃性紙及び上記特許文献２に記載の不燃性シートは、いずれもセピオライトを主成分（８０重量％以上）とすることによって、防炎性、不燃性に加えて耐水性をも兼ね備えた不燃性紙及び不燃性シートとなる。また、特許文献１に記載の不燃性紙においては、第１バインダーから第３バインダーまでを配合することによって乾燥時及び湿潤時における紙力強度を確保することができ、特許文献２に記載の不燃性シートにおいては、高分子凝集剤を配合することによって生産性が向上して量産による抄造が可能となり、低コスト化を図ることができる。
【０００６】
また、特許文献１及び特許文献２に記載された不燃性紙や不燃性シートや水酸化アルミニウム紙、炭酸カルシウム紙等の他の不燃性紙においては、ＪＩＳに規格された難燃性試験の防炎１級をクリアするのが精一杯であり、不燃材料の発熱性試験においては２０分の加熱により６００℃近くになるため、その間に結晶水が飛んで紙としての形状を留めることができず、不燃材料の発熱性試験に合格することは困難であった。
【０００７】
したがって、特許文献１及び特許文献２に記載された不燃性シートを、近年木質ボードとしての使用量が増加しているベニヤ合板・パーティクルボード・ＭＤＦ（中密度ファイバーボード）等の表面や、ウレタンフォーム・発泡スチロール等のフォーム材の表面に貼り付けても、不燃材料の発熱性試験をクリアすることはできないという問題点があった。現実に、火災の原因の殆どが、放火やコンロの引火、煙草の火の不始末によるものであり、不燃材料によって初期着火を防ぐことが火災予防に最も効果的である。
【０００８】
これに対して、特許文献３においては、合板や古紙成形体、木炭成形体、古紙ボード間に木チップを介装させた成形体等の、所定の不燃レベルに達していない可燃性材料を不燃化する方法として、可燃性材料の表面にガス遮蔽性及び高反射性を有する金属薄膜シートを貼り付ける可燃性材料の不燃化方法の発明について開示している。これによって、火災時の輻射熱を金属薄膜シートによって高反射させることができ、可燃性材料の熱分解を低減させることができ、また可燃性材料が熱分解して発生する可燃性ガスが表面に放出するのを防止できるから、可燃性材料を不燃化することができるとしている。
【先行技術文献】
【特許文献】
【０００９】
【特許文献１】特許第２５０５３０７号公報
【特許文献２】特許第２５０１０５８号公報
【特許文献３】特開２００７−０３０４１６号公報
【発明の概要】
【発明が解決しようとする課題】
【００１０】
しかしながら、上記特許文献３に係る発明においては、可燃性材料の表面に６．５μｍ〜７０μｍの厚さのアルミニウム箔を貼り付けるのみの構造であり、可燃性材料は木材や樹脂フォーム材等の有機物であるため、加熱によって次第に変形して凹凸が生じ、表面のアルミニウム箔に亀裂を生じ、可燃性ガスが表面に放出されることから、不燃性を確保することができない。また、排気ダクトはステンレス鋼板または亜鉛鉄板若しくはこれと同等以上の強度及び耐熱性、耐食性を有する特定不燃材料を使用する必要がある。
この特許文献１乃至特許文献３に記載された不燃性シートは、そのシート面に対して垂直方向の空気の流れは生じ得なかった。即ち、シート面の表裏の間に通気性は全くなかった。このような不燃性シートをレンジ用フードフィルターに使用するとなると、物理的にそのシート面に対して空気流が接触する構造にする必要があった。
また、燃焼試験での自己消化性を良くする必要があり、それにはまず、不燃性シートの表面の粉体化抑止機能及び油の浸透性防止機能を有する必要があった。
【００１１】
そこで、本発明は、これらの問題点を解消すべく、空気流の流れにより廃ガス除去能力を付与し、かつ、不燃性シートの表面の粉体化抑止機能及び油の浸透性防止機能を有する換気用フィルターの提供を課題とするものである。
【課題を解決するための手段】
【００１２】
請求項１の発明にかかる換気用フィルターは、含水ケイ酸マグネシウム化合物７８重量％〜８４重量％、アルミナ硼珪酸ガラス４重量％〜６重量％、パルプ９重量％〜１１重量％、及びバインダー３重量％〜５重量％からなる第１層と、アモルファスシリカ３１重量％〜３３重量％、マイカ２１重量％〜２３重量％、水４４重量％〜４８重量％からなる第２層と、金属箔からなる第３層とを具備する基材は、送風機によって吸気される空気流が流れる空気路開口の開口面積を分母とし、前記空気路開口の開口面積における前記基材に設けた通気孔が開口する面積の総和を分子としたとき、前記基材の開口率が２０／１００乃至６０／１００の範囲内としたものである。
【００１３】
ここで、上記第１層は、含水ケイ酸マグネシウム化合物７８重量％〜８４重量％、アルミナ硼珪酸ガラス４重量％〜６重量％、パルプ９重量％〜１１重量％、及びバインダー３重量％〜５重量％からなる不燃シートからなるものである。含水ケイ酸マグネシウム化合物としては、天然鉱物であるセピオライト（含水ケイ酸マグネシウム）、アタパルジャイト（含水ケイ酸マグネシウムアルミニウム）、タルク（滑石、含水ケイ酸マグネシウム）等があり、また、これらの含水ケイ酸マグネシウム化合物の合成物をも含む。そして、バインダーとは、有機系バインダー、無機系バインダー、これらの混合物、及び有機無機複合バインダーを含む。
【００１４】
また、上記第２層は、アモルファスシリカ３１重量％〜３３重量％、マイカ２１重量％〜２３重量％、水４４重量％〜４８重量％からなる無機接着剤からなる。
そして、上記第３層は、ステンレス箔、チタン箔、鋼板箔、銅箔、真鍮箔、錫箔、ニッケル箔等の金属箔を用いる。しかし、アルミニウム箔が廉価で展性に優れている。
殊に、前記第１層側から前記第２層、前記第３層からなる基材を空気流が通過するものではなく、前記基材の第１層の一部の面またはその全体面に対して前記空気流が流れるものであり、また、その基材の厚み方向に設けた貫通孔に接触して流れるものであってもよいし、通気孔を通過した空気が基材に衝突する空気流の流れとしてもよい。この場合の送風機によって吸気される空気流とは、前記第１層の一部の面に衝突するか、それに沿って流れる空気流であり、結果的に、前記第１層の一部の面に空気流が接触するものであればよい。例えば、前記第１層の面に対して垂直に前記空気流が衝突した場合でも、その後、前記第１層の一部の面に沿って空気流が形成されるものでもよい。
【００１５】
更にまた、送風機で吸気される空気流が流れる通気孔の開口面積とは、前記基部の取り付けを行うレンジフード、換気扇等のフィルターの取り付けを行う部分の開口断面を意味する。
分子となる前記基材に設けた通気孔が開口する面積の総和とは、送風機で吸気される空気流が流れる空気路開口の開口面積内で、前記基材に設けた平面に形成された通気孔の開口の総和面積を意味し、前記基材の平面から切り起こして形成した起立片は、前記基材の平面以外の湾曲部分、即ち、前記通気孔の開口境界を含むものである。
【００１６】
加えて、送風機によって吸気される空気流が流れる空気路開口の開口面積を分母とし、前記空気路開口の開口面積における前記基材に設けた通気孔が開口する面積の総和を分子としたとき、前記基材の開口率が２０／１００以下であると、通気孔の総和面積が少なく、空気流に混在する水蒸気、煙、タール分、油脂分、廃ガスを高効率で前記基材に付着させることができない。また、空気抵抗が高すぎ、換気用フィルターの中央に加わる送風機の吸引力により、換気用フィルターが変形する可能性があったり、強力な送風機でないと必要な風量が得られなかったりと、実用性がよくない。開口率が６０／１００の範囲を超えたときには、開口の総和面積が大きく前記基材の機械的強度が弱くなり、機械的強度を維持するために他の構成部材の追加等の必要性が出てくる。しかし、開口率が６０／１００の範囲以下であれば、基材自体の機械的強度によって換気用フィルターの機能を果たすことができる。
【００１７】
請求項２の発明にかかる換気用フィルターの前記基材は、その四角形の基材の平面の４辺を折り曲げて各辺が二重に重ね合わせて接合したものである。ここで、前記基材の平面の４辺の折り曲げは、無機接着材または機械的に接合して二重になっておればよい。また、その重なりも５ｍｍ乃至３０ｍｍ程度の範囲内であればよい。
【００１８】
請求項３の発明にかかる換気用フィルターの前記基材は、その四角形の基材の平面の４辺を折り曲げて各辺が断面コ字状に形成したものである。
ここで、平面の４辺を折り曲げて各辺が断面コ字状に形成とは、前記基材の平面に対して垂直に２回折り曲げたもので、その４隅が重なり合わないように接合したものである。また、前記基材の平面に対して垂直に２回折り曲げ、その４隅の重なりを互いに接合したものであってもよい。なお、このとき、角の重なりの接合は、接着剤、両面テープ、接着テープまたははと目またはホッチキス止め等の機械的固着手段の使用が可能である。
【００１９】
請求項４の発明にかかる換気用フィルターの前記基材は、その四角形の基材の平面の４辺を折り曲げて各辺が断面直角三角状に形成したものである。
ここで、四角形の平面の４辺を折り曲げて各辺が断面直角三角状に形成させるとは、前記基材の平面に対して垂直に折り曲げ、更に、その基材の平面に重なり合うようにしてその自由端を接合したものである。４隅の重なりは、前記基材を正面とした時、４５度の切断によって隣接させることになる。特に、４隅の処理が簡単な処理とすることができる。
【００２０】
請求項５の発明にかかる換気用フィルターの前記基材に設けた前記通気孔は、前記基材の平面から切り起こして形成した起立片としたものである。
ここで、前記基材の平面から切り起こした通気孔とは、前記基材の平面に少なくとも一部が接続されている通気する開口を意味する。この通気孔の面積は、一方の平面以外の湾曲している部分から開口の面積に含まれるものである。
【００２１】
請求項６の発明にかかる換気用フィルターの前記基材に設けた前記通気孔は、前記基材の平面から切り起こして形成した１方向にのみ開口してなる起立片としたものである。
ここで、１方向にのみ開口してなる起立片とは、吸気される方向が単一であることを意味する。上記起立片とは、平坦な基材の平面に複数の通気孔を形成、隣接する通気孔相互間に形成される片を開口短辺が傾斜する方向に塑性変形させ屈折傾斜させたものである。これにより前記通気孔間には残された起立片の屈折基部が存在するだけで、他の部分は通気孔が形成され、起立片端部から傾斜した開口が形成される。
【００２２】
請求項７の発明にかかる換気用フィルターの前記通気孔は、前記基材の平面から切り起こして形成した２方向に開口してなる起立片としたものである。
ここで、２方向に開口してなる起立片とは、吸気される方向が２方向であることを意味する。上記起立片とは、平坦な基材の平面に複数の開口を形成し、隣接する開口相互間に形成される片を前記平坦な面に垂直な方向へと塑性変形させて押し出すことで形成されるものである。即ち、略ブリッジ状の形状を成しており、起立片のスリットと隣接する対向する両辺には開口がそれぞれ形成され、２方向に開口するものである。
【００２３】
請求項８の発明にかかる換気用フィルターの前記不燃シートとした第１層と前記金属箔とした第３層との重量の関係は、前記第１層の重量が第３層の重量より大の関係にしたものである。
ここで、前記不燃シートからなる第１層は、前記金属箔からなる第３層の重量を上回ることにより、無機材料の紙としての扱いが可能となるものであればよい。
【００２４】
請求項９の発明にかかる換気用フィルターの前記第１層の不燃シートは、１５０ｇ／ｍ2〜２１０ｇ／ｍ2の範囲内である。
ここで、前記第１層は１５０ｇ／ｍ2〜２１０ｇ／ｍ2の範囲内の不燃シートと特定したものである。この特定は、前記金属箔からなる第３層が前記不燃シートからなる第１層の重量の関係が、第３層の重量よりも第１層の重量が大であるとの関係を採り易いことによるものである。
【００２５】
請求項１０の発明にかかる換気用フィルターの前記第３層の金属箔は、厚さ３０μｍ〜７０μｍの範囲内のアルミニウムからなるものである。
ここで、前記第３層は厚さが３０μｍ〜７０μｍの範囲内のアルミニウムからなると特定したものである。この特定は、前記金属箔であるアルミニウムからなる第３層が前記不燃シートからなる第１層の重量との関係が、第３層の重量よりも第１層の重量の方が大であるとの関係を採り易いことによるものである。また、前記第３層の厚さが３０μｍ〜７０μｍの範囲内のアルミニウムは８１ｇ／ｍ2から１８９ｇ／ｍ2の重さに相当する。なお、当然ながら、前記第３層の厚さが７０μｍ（１８９ｇ／ｍ2）のときには、第１層の重量は１８９ｇ／ｍ2よりも重くする必要性がある。
【００２６】
請求項１１の発明にかかる換気用フィルターの前記基材には、前記第３層の前記第２層を設けた面とは逆側の面に、前記第３層の金属箔の防食を行う防食コート剤からなる第４層を設けたものである。
ここで、前記送風機によって吸気される空気流によって、第３層の金属箔が金属防食コート剤からなる第４層の面で保護されているから、金属箔からなる第３層が排ガス中に置かれる危険性が低減され、換気用フィルターの寿命を長くすることができる。
【００２７】
請求項１２の発明にかかる換気用フィルターの前記第１層の前記第２層を設けた面の逆側の面には、無機フィルム剤からなる表層を設けたものである。
ここで、前記基材は、前記第３層から前記第２層、前記第１層の順に流れることもできるが、前記表層の一部の面またはその全体面に対して前記空気流が流れるものであればよい。この場合の前記表層の一部の面または全体面に対して前記空気流が流れるとは、その前記表層の少なくとも一部の面に沿って流れるようにしてもよい。必ずしも前記表層の一部の面の長さは必要とするものでないから、結果的に、前記表層の一部の面に空気流が接触するものであればよい。例えば、前記表層の面に対して垂直に前記空気流が衝突した場合でも、その後、前記表層の一部の面に沿って空気流が形成されるものを含むものである。
【００２８】
請求項１３の発明にかかる換気用フィルターの前記表層の無機フィルム剤の塗布量は、４０ｇ／ｍ2〜６０ｇ／ｍ2の範囲内としたものである。
ここで、上記表層は、無機フィルム剤の塗布量を４０ｇ／ｍ2〜６０ｇ／ｍ2の範囲内と厚みを特定したものである。
【００２９】
請求項１４の発明にかかる換気用フィルターの前記表層の無機フィルム剤は、含水ケイ酸アルミニウム１０重量％〜１２重量％、ポリエーテル１重量％〜２重量％、水８６重量％〜８９重量％からなるものである。
【００３０】
請求項１５の発明にかかる換気用フィルターは、前記送風機によって吸気される空気流の上流側に、前記第３層または前記第４層が配置されたものである。
ここで、空気流の上流側に前記第３層または前記第４層が配置されとは、空気流の上流側に前記第３層の金属箔側が位置することを意味する。
【発明の効果】
【００３１】
請求項１の発明の換気用フィルターは、含水ケイ酸マグネシウム化合物７８重量％〜８４重量％、アルミナ硼珪酸ガラス４重量％〜６重量％、パルプ９重量％〜１１重量％、及びバインダー３重量％〜５重量％からなる不燃シートからなる第１層と、アモルファスシリカ３１重量％〜３３重量％、マイカ２１重量％〜２３重量％、水４４重量％〜４８重量％からなる無機接着剤からなる第２層と、金属箔からなる第３層とを具備する基材を有するものである。
【００３２】
発明者らの実験の結果、不燃シートとして第１層は、含水ケイ酸マグネシウム化合物７８重量％〜８４重量％、アルミナ硼珪酸ガラス４重量％〜６重量％、パルプ９重量％〜１１重量％、及びバインダー３重量％〜５重量％からなるものが、不燃性及び防炎性に優れており、不燃材料の条件を満たすことを見出した。即ち、上記組成からなる不燃シートは、不燃材料の発熱性試験において２０分の加熱により６００℃近くになっても、総発熱量は８．０ＭＪ／ｍ2以下であり不燃材料としての条件を満たす。
【００３３】
そして、発明者らは、不燃シートの表面に金属箔を設けることによって、可燃性ガスを遮断するとともに、熱伝導性に優れた金属箔で熱を分散させて局所的な加熱にも強くし、更に、熱伝導性の小さい不燃シートによって、熱伝導を遮断して可燃性ガスの発生を抑えることが確認され、不燃材料の発熱性試験の条件も満たすことができる。更にまた、社内の燃焼試験方法である試験体である換気用フィルターの基材をサラダ油につけた後バーナーで炎を当て自己消化時間で判断する燃焼試験での自己消化性も良好であった。
【００３４】
但し、裏面に金属箔の層を設けただけでは、金属箔が薄い場合には、可燃性ガスが発生した際にガス圧で金属箔に亀裂が入って可燃性ガスが漏れる可能性がある。そこで、金属箔の第３層の表面に、更に無機接着剤の第２層を設けることによって、金属箔が薄い場合でもガス圧で亀裂が入って可燃性ガスが漏れるのを確実に防止するとともに、金属箔の機械的強度の補強もできる。
【００３５】
更に、第２層は、アモルファスシリカ３１重量％〜３３重量％、マイカ２１重量％〜２３重量％、水４４重量％〜４８重量％からなる無機接着剤とし、第１層の不燃シートと第３層の金属箔との接合が堅固に行われ、かつ、加熱によって可燃性ガスの発生が少なく、かつ、亀裂が生じ難くできる。また、第１層の不燃シートと第３層の金属箔との接合の相性をアモルファスシリカによって良好にすることができる。
【００３６】
加えて、前記第１層側から前記第２層、前記第３層に沿って空気が流れるものだけではなく、送風機によって吸気される空気流が前記第１層の面に沿って流れるもの、空気流が前記第１層の面に当接するものにも使用できるから、空気中に浮遊する物質が第１層に付着され、除去することができる。特に、第１層の不燃シートは、パルプ等によって表面が毛羽立っているから、空気流に混在する水蒸気、煙、タール分、油脂分、廃ガスを高効率で付着させることができる。
【００３７】
また、送風機によって吸気される空気流が流れる空気路開口の開口面積を分母とし、前記空気路開口の開口面積における前記基材に設けた通気孔が開口する面積の総和を分子としたとき、前記基材の開口率が２０／１００乃至６０／１００の範囲内としたものであるから、前記基材に他の部材の補強を加えることなく機械的強度が維持でき、換気用フィルターとしての機能を満たすことができる。
【００３８】
請求項２の発明の換気用フィルターの前記基材は、その四角形の平面の４辺を折り曲げて各辺が二重に重ね合わせて接合したものであるから、請求項１に記載の効果に加えて、４辺を２倍の機械的強度とすることができ、換気用フィルターの全体の機械的強度を上げることができる。
【００３９】
請求項３の発明の換気用フィルターの前記基材は、その四角形の平面の４辺を折り曲げて各辺が断面コ字状に形成したものであるから、請求項１に記載の効果に加えて、４辺に直角な起立片を逆Ｌ字状に配置することになるから、前記基材を二重に折ったものよりも機械的強度を高くすることができる。
【００４０】
請求項４の発明の換気用フィルターの前記基材は、その四角形の平面の４辺を折り曲げて各辺が断面直角三角状に形成したものであるから、請求項１に記載の効果に加えて、４辺の断面が直角三角形となるから、４辺の機械的強度が最高に高くなり、機械的強度の安定した換気用フィルターとすることができる。
【００４１】
請求項５の発明の換気用フィルターの前記基材に設けた前記通気孔は、前記基材の平面から切り起こして形成した起立片によって形成したものであるから、請求項１乃至請求項４のいずれか１つに記載の効果に加えて、丸孔、長円孔、四角孔等をその形に穿設して打ち抜いた場合には、前記基材の平面が弱体化するのみであるが、前記基材の平面から切り起こして起立片を形成するとき、前記基材の平面と起立片との間に湾曲部分が生じ、その湾曲部分が伸びる方向に対して曲がり難くすることができる。この方向性をなくす通気孔は、機械的強度を考慮するならば、千鳥状に配列して形成することができる。
【００４２】
請求項６の発明の換気用フィルターの前記基材に設けた前記通気孔は、前記基材の平面から切り起こして形成した１方向にのみ開口してなる起立片としたものであるから、請求項１乃至請求項５のいずれか１つに記載の効果に加えて、前記起立片の内面に沿って空気流が流れるから、水蒸気、煙、タール分、油脂分、廃ガス中の化学物質等を含む空気との接触時間を長くすることができ、除去効率を良くすることができる。
【００４３】
請求項７の発明の換気用フィルターの前記基材に設けた前記通気孔は、前記基材の平面から切り起こして形成した２方向に開口してなる起立片としたものであるから、請求項１乃至請求項５のいずれか１つに記載の効果に加えて、前記起立片の内面に沿って両側から空気流が流れるから、水蒸気、煙、タール分、油脂分、廃ガス中の化学物質等を含む空気との接触時間を長くすることができ、除去効率を良くすることができる。また、空気の吸気方向が他の部分よりも下方向にないから、水蒸気、煙、タール分、油脂分、廃ガス中の化学物質等が除去されて積層されても、それらが落下する可能性は生じない。
【００４４】
請求項８の発明の換気用フィルターの前記不燃シートとした第１層と前記金属箔とした第３層との重量の関係は、前記第１層の重量が第３層の重量より大の関係にあるものであるから、請求項１乃至請求項７のいずれか１つに記載の効果に加えて、前記不燃シートからなる第１層が前記金属箔からなる第３層の重量を上回るものであるから、金属（金属箔）よりも不燃シートの方が多くなり、本発明の実施物である換気用フィルターは、不燃紙の重量（１８０ｇ／ｍ2）が、アルミ二ウム箔（５０μｍの場合１３５．５ｇ／ｍ2）の重量を上回り無機ペーパーの区分の対象（一般家庭から排出の不燃ごみ）となる。しかも、金属箔は容易に燃焼できるので不燃シートとして処理でき、一般のごみ収集で処理できる。このように、一般家庭の不燃ごみとしての処理が可能で、不燃紙の重量が金属箔の重量の比率を無機の紙として廃棄されるようにすることが可能と思われる。
【００４５】
請求項９の発明の換気用フィルターの前記第１層の不燃シートは、１５０ｇ／ｍ2〜２１０ｇ／ｍ2の範囲内であることから、請求項１乃至請求項８のいずれか１つに記載の効果に加えて、金属箔の厚さは５０μｍと程度の規格化された金属箔が使用できる。また、不燃シートとして一般の生活ごみとしてごみ収集で処理できる可能性がある。
【００４６】
請求項１０の発明の換気用フィルターの前記第３層の金属箔は、厚さ３０μｍ〜７０μｍの範囲内のアルミニウムからなるから、請求項１乃至請求項９のいずれか１つに記載の効果に加えて、規格の厚さの金属箔が使用でき、不燃シートとして一般のごみ収集で処理できる。
【００４７】
請求項１１の発明の換気用フィルターの前記基材は、前記第３層の前記第２層を設けた面とは逆側の面に、前記第３層の金属箔の防食を行う防食コート剤からなる第４層を設けたものであるから、請求項１乃至請求項１０のいずれか１つに記載の効果に加えて、前記金属箔の防食を行う金属防食コート剤からなる第４層は、金属箔からなる第３層が化学的に不安定な材料であることを前提に、直接、第３層の金属箔と水蒸気、煙、タール分、油脂分、廃ガス中の化学物質等を含む空気との接触が行われないようにすることができる。
【００４８】
請求項１２の発明の換気用フィルターの前記第１層の前記第２層を設けた面とは逆側の面に、無機フィルム剤からなる表層を設けたものであるから、請求項１乃至請求項１１のいずれか１つに記載の効果に加えて、第１層の不燃シートのパルプは毛羽立っており、燃焼に対して比較的燃えやすいから、無機フィルム剤からなる表層を形成することで、第１層の不燃シートのパルプの毛羽立ちを防止し、不燃シートの表面の粉体化を防止し、かつ、油の浸透を防止することにより、燃焼に対する自己消化時間をより短縮できる。
【００４９】
請求項１３の発明の換気用フィルターの前記表層の無機フィルム剤の塗布量は、４０ｇ／ｍ2〜６０ｇ／ｍ2の範囲内であるから、請求項１２に記載の効果に加えて、第１層の不燃シートのパルプの毛羽立ちを防止し、不燃シートの表面の粉体化及び油の浸透を防止し、燃焼に対する自己消化時間を短縮することができる。
【００５０】
請求項１４の発明の換気用フィルターの前記表層の無機フィルム剤は、含水ケイ酸アルミニウム１０重量％〜１２重量％、ポリエーテル１重量％〜２重量％、水８６重量％〜８９重量％からなるものであるから、請求項１２または請求項１３に記載の効果に加えて、不燃性及び防炎性に優れており、不燃材料の条件を満たすものであるから、上記組成からなる不燃シートは、不燃材料の発熱性試験において２０分の加熱により６００℃近くになっても、総発熱量は８．０ＭＪ／ｍ2以下であり不燃材料として好適である。
【００５１】
請求項１５の発明の換気用フィルターは、前記送風機によって吸気される空気路開口の空気流の上流側に、前記第３層または前記第４層が配置されたものであるから、請求項１乃至請求項１４のいずれか１つに記載の効果に加えて、空気流の上流側に前記第３層または前記第４層が配置されているから、外部から外力が部分的に加えられたときでも、前記第１層乃至前記第２層を保護し、傷を付けないので特性を低下させることがない。
また、前記第１層、前記第２層、前記第３層、前記第４層または前記表層、前記第１層、前記第２層、前記第３層、前記第４層を形成した平面を基に、その平面から切り起して形成した起立片によって通気孔を形成したものであるから、前記起立片の内面に沿って空気流が流れ、水蒸気、煙、タール分、油脂分、廃ガス中の化学物質等を含む空気との接触時間を長くすることができ、除去効率を良くすることができる。
【図面の簡単な説明】
【００５２】
【図１】図１は本発明の実施の形態１の換気用フィルターをレンジフードファンに使用した場合の使用状態を示す説明図である。
【図２】図２は本発明の実施の形態１の換気用フィルターをレンジフードファンに使用した場合の下方から見た斜視図である。
【図３】図３は本発明の実施の形態１の換気用フィルターを上から見た斜視図である。
【図４】図４は本発明の実施の形態１の換気用フィルターを下から見た斜視図である。
【図５】図５は本発明の実施の形態２の換気用フィルターを上から見た要部拡大斜視図である。
【図６】図６は本発明の実施の形態２の換気用フィルターの要部拡大斜視図で、(ａ)は上から見た角部の斜視図、(ｂ)は下を上にして描いた事例の要部斜視図、(ｃ)は下を上にして描いた他の事例の要部斜視図である。
【図７】図７は本発明の実施の形態３の換気用フィルターの要部拡大斜視図で、(ａ)は上から見た角部の斜視図、(ｂ)は下を上にして描いた事例の要部斜視図、(ｃ)は下を上にして描いた他の事例の要部斜視図である。
【図８】図８は本発明の実施の形態４の換気用フィルターの要部拡大斜視図で、(ａ)は上から見た角部の斜視図、(ｂ)は下を上にして描いた事例の要部斜視図、(ｃ)は下を上にして描いた他の事例の要部斜視図である。
【図９】図９は本発明の実施の形態１乃至実施の形態４の換気用フィルターの基材の層構造を示す説明図である。
【図１０】図１０は本発明の実施の形態１乃至実施の形態４の換気用フィルターの基材の不燃シートの抄紙を行うフローチャートである。
【図１１】図１１は本発明の実施の形態５の換気用フィルターの基材の層構造を示す説明図である。
【図１２】図１２は本発明の実施の形態１の換気用フィルターの起立片の構造を示す説明図である。
【図１３】図１３は本発明の実施の形態１の変形例の換気用フィルターの起立片の構造を示す説明図である。
【図１４】図１４は本発明の実施の形態１の他の２つの変形例（ａ）及び（ｂ）の換気用フィルターの起立片の構造を示す説明図である。
【図１５】図１５は本発明の実施の形態１の他の変形例の換気用フィルターの起立片の構造を示す説明図である。
【発明を実施するための形態】
【００５３】
以下、本発明の実施の形態について、図面に基づいて説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００５４】
［実施の形態１］
まず、本発明の実施の形態１の換気用フィルターをレンジフードファンに使用した使用状態について図を用いて説明する。
図１に示すように、調理台１には、エネルギ源をガスまたは電気とした１口以上のコンロ２が配設されている。コンロ２には、鍋、フライパン等の調理器具３が載置され、食品を焼いたり、煮炊きしたりしている。この際生じる水蒸気、煙等の廃ガスが含まれた空気は、空気と共にコンロ２の上部に配設したレンジフードファン４によって吸引され、室外に排出される。
【００５５】
レンジフードファン４は、廃ガス等を含む空気と共に吸入する空気路開口４ａを設けた略箱状のフード本体５と、廃ガスがフード本体５外に溢れさせないように収集する前パネル６からなっている。フード本体５は、全体が下方パネルからなる下板５ａ、背板５ｂ、左右の側板５ｃ、天板５ｄで構成されている。また、フード本体５の前方側には、廃ガスがフード本体５外に溢れさせないように収集する捕集空間を広く形成した前パネル６が配設されており、レンジフードファン４の外形を形成している。フード本体５内には、前方からファンケーシング７内に吸引した廃ガスを含む空気を、上方に排出するモータ８ａで駆動される送風機８が配設されている。捕集空間内に捕集された廃ガスを含む空気は、前方の空気路開口４ａに配設したフィルターとなる換気用フィルター１０を通過する際に、空気中の水蒸気、煙、タール分、油脂分、廃ガス等が除去されて送風機８に吸入され、この送風機８からフード本体５の上方の排気ダクト９から排出される。
【００５６】
換気用フィルター１０は、レンジの形状等の仕様に合わせてセットできるものであるが、本実施の形態の換気用フィルター１０もその取付構造を任意の構造に設定できることを前提とし、単一の取付構造を例として説明する。
ここで、送風機８によって吸気される前方の空気路開口４ａにおける空気量は、図１に示す高さ方向Ｍと、図２の横方向の長さＮの積が空気路としての開口面積であり、送風機８によって移動させられる空気量は、空気路開口４ａの開口面積（Ｍ×Ｎ）と時間との積となる。また、空気路開口４ａの開口面積（Ｍ×Ｎ）における基材２０（図１１参照）に設けた通気孔３４が開口する面積の総和を分子としたとき、基材２０の開口率が、２０／１００乃至６０／１００の範囲内に設けられている。
【００５７】
本発明の実施の形態の全体説明において、基材２０とは、換気用フィルター１０の材料として、後述する第１層５１、第２層５２、第３層５３、第４層５４または表層５０、第１層５１、第２層５２、第３層５３、第４層５４で形成した材料を指すものである。
また、ここで空気とは、水蒸気、煙、タール分、油脂分、廃ガス等が含まれているものに限られるものではなく、広く一般的にそれらが含まれていない空気も含むものである。
【００５８】
これは、発明者らの実験によって得られた結果であるが、後述する基材２０を使用した場合に、送風機によって吸気される空気流が流れる空気路開口４ａの開口面積を分母とし、空気路開口４ａの開口面積（Ｍ×Ｎ）における基材２０に設けた通気孔３４が開口する面積の総和を分子としたとき、換気用フィルター１０としての開口率が２０／１００以下であると、通気孔３４の総和面積が少なく、流体抵抗が大きく、空気流に混在する水蒸気、煙、タール分、油脂分、廃ガスを高効率で基材２０に付着させることができない。また、流体抵抗が高すぎ、換気用フィルター１０の中央に加わる送風機の吸引力により、換気用フィルター１０が変形する可能性があったり、強力な送風機でないと必要な風量が得られなかったりと、実用性がよくない。少なくとも、換気用フィルター１０に使用する基材２０の開口率が２０／１００以下では実用性に欠けるという問題がある。
【００５９】
そして、開口率が６０／１００の範囲を超えたときには、後述する第３層５３のアルミニウム箔等の金属箔の強度限界を外れ、通気孔３４の開口の総和面積が大きく基材２０の機械的強度が弱くなり、機械的強度を維持するために他の構成部材の追加等の必要性が出てくる。しかし、開口率が６０／１００以下であれば、基材２０自体の機械的強度によって換気用フィルターの機能を果たすことができる。開口率が６０／１００を超えた場合には、本実施の形態の基材２０のみで換気用フィルター１０として効率よく機能させることができなかった。
【００６０】
なお、実施の形態で通気孔３４を簡単に説明すると、換気用フィルター１０の平面枠３２と同一の平面以外の面積を意味し、起立片３３が通気孔３４の通路を広くするように形成するか、逆に狭く形成するかは、通気孔３４の流体抵抗の問題であり、起立片３３を形成する外形は、通気孔３４の開口を左右しない。ここで、開口率２０／１００乃至６０／１００とは、通気孔３４の開口の総和面積が基材２０の面積に対して、２０〜６０％であることを意味する。
【００６１】
換気用フィルター１０の基材２０の開口率は、２０／１００乃至６０／１００の範囲内としたものであるから、後述する第３層５３のアルミニウム箔等の金属箔により、基材２０に他の部材の補強を加えることなく機械的強度が維持でき、換気用フィルターとしての除去機能を満たすことができる。
なお、この実施の形態の換気用フィルター１０は、第３層５３から第２層５２、第１層５１の順に流れるものである。特に、送風機８によって吸気される空気流が第１層５１の面に沿って流れるもの、当該空気流が第１層５１の面に当接するものにも使用できるから、空気中に浮遊する物質が第１層５１に付着され、除去することができる。特に、第１層５１の不燃シートは、パルプ等によって表面が毛羽立っているから、空気流に混在する水蒸気、煙、タール分、油脂分、廃ガスを高効率で付着させることができる。
【００６２】
更に、図２を用いてレンジフードファン４の下部構造を説明する。
レンジフードファン４の空気を吸入する空気路開口４ａには、換気用フィルター１０が配設されている。換気用フィルター１０としては、ここでは２枚隣接して併設した構造のものを使用しているが、本発明を実施する場合には、１枚で構成してもよいし、３枚で構成してもよい。レンジフードファン４の空気を吸入する空気路開口４ａは、レンジフードファン４の構成体に断面コ字状の取付部を有している。
【００６３】
即ち、空気路開口４ａの下側には、図１に示す換気用フィルター１０の下端を保持する下端取付部４ｃ、及び上方の天板５ｄの内側には上端を保持する上部取付部４ｄが設けられていて、換気用フィルター１０の上辺及び下辺を保持する構造となっている。
換気用フィルター１０を上部取付部４ｄに挟まれた状態で摘み１１を上昇させ、換気用フィルター１０の下端と下端取付部４ｃの上端との間に隙間を作ると、換気用フィルター１０の摘み１１を前パネル６方向に引いてを取外すことができる。また、換気用フィルター１０を上部取付部４ｄに挟まれた状態で上昇させ、換気用フィルター１０の下端を下端取付部４ｃの隙間に入れれば、その取付け状態に設定することができる。
【００６４】
本実施の形態の換気用フィルター１０は、図３及び図４に示すように、その周囲の平面枠３２に対し、その下面から上面に空気が通る起立片３３（図５、６、１２〜１４参照）が形成されている。この起立片３３は、図３及び図４のＸ軸方向の矢印に沿った方向に伸びたスリットを入れ、それを奥行き方向、即ち、図３及び図４のＹ軸方向の矢印に沿った方向に繰り返し金型で形成し、下面側から上面側に外力を加えて形成したものである。
勿論、１回の金型によるプレス加工で、換気用フィルター１０の全起立片３３及び平面枠３２等を形成してもよい。なお、図３及び図４のＸ軸方向は、図２の横方向の長さＮの方向である。
【００６５】
このように、起立片３３は平板の換気用フィルター１０を形成した後、図３及び図４のＸ軸方向の矢印に沿った方向に伸びたスリットを入れ、それを金型で加熱圧縮し、成型、即ち、塑性加工するものである。奥行き方向、即ち、図３及び図４のＹ軸方向の矢印に沿った方向に繰り返し、金型によってプレス形成し、起立片３３を作ることによって、基材２０（図９）に通気孔３４を形成したものである。この通気孔３４によって換気用フィルター１０の起立片３３の表面を空気が流れるようになっている。
【００６６】
ここで、本実施の形態１に換気用フィルター１０を構成する不燃シート５１の製造方法について、図１０のフローチャートを参照しながら説明する。
図９に示されるように、ステップＳ１０の解繊工程においては、主原料であるセピオライト等の含水ケイ酸マグネシウム化合物と、補強材としてのアルミナ硼珪酸ガラスとパルプとを解繊機に入れて、攪拌し、微細繊維の塊からなるセピオライト（水澤化学工業製）等を十分に解繊して、その分散性を良くするとともに、アルミナ硼珪酸ガラスとパルプとを均質に混合する。
【００６７】
次に、ステップＳ１１の原料混合工程においては、解繊されアルミナ硼珪酸ガラスとパルプと混合されたセピオライト等の含水ケイ酸マグネシウム化合物をバインダー、必要に応じて、軟化剤・安定剤等とともに混合タンクに入れ、水と混合してスラリーを作製する。ここで、バインダーとしては、紙力増強用の分子量８０万〜１００万のポリアクリルアミドを使用した。作製されたスラリーは、ステップＳ１２で紙料化処理工程において、紙料集束化反応装置によって集束化処理される。この紙料化処理工程によって、粗大化されたフロックが形成され、抄造性が向上したスラリーが形成される。
【００６８】
ステップＳ１２の紙料化処理工程で紙料化調製されたスラリーは、ストックタンクに送出され、沈降分離や調製紙料の崩壊等が生じないように、混合状態が常に均一化されるように維持するステップＳ１３の蓄積工程に入る。蓄積工程においてストックタンクに蓄積されたスラリーは、定量ホッパーにポンプアップされ、定量ホッパーで計量されたスラリーは次いでステップＳ１４の抄造工程に入る。
【００６９】
このステップＳ１４の抄造工程において、セピオライト等の含水ケイ酸マグネシウム化合物を主材として含み、粗大化した良好なフロックが形成されたスラリーは、連続抄紙機等によって抄造される。本実施の形態１においては、丸網式抄紙機を用いて抄造した。このとき、スラリー濃度は０．５％〜１．０％であり、抄紙機には６０〜８０メッシュの抄紙網を使用した。凝集フロックが形成されたスラリーを抄紙網に流し込むと、その凝集フロックを通して水が速やかに抄紙網から流れ落ちて、紙層が形成される。
【００７０】
その後、この紙層をステップＳ１５の乾燥工程においてプレスを掛けて脱水し、脱水された湿紙を、例えば、スチーム回転ドライヤーによって、約１２０℃の温度で所定時間乾燥する。この加熱乾燥によって、紙層の内部の水分が蒸発して、バインダーの凝縮と硬化が促進されて乾燥固化される。乾燥された不燃シートは、スチーム回転ドライヤーのドライヤー面から剥離されて、巻取紙に形成される。このようなステップＳ１０乃至ステップＳ１５の工程によって、厚さが０．２ｍｍ〜３ｍｍの不燃シートからなる第１層５１が完成する。
【００７１】
なお、バインダー類としては、紙力増強剤として、セピオライトとの相性が良い昭和高分子化学工業（株）製の湿潤紙力増強剤と乾燥紙力増強剤とを合わせて使用し、また、無機バインダーとして王子製紙（株）製の硫酸アルミニウムを使用し、更に、高分子凝集剤を使用した。
【００７２】
次に、第２層５２の無機接着剤について機能的に説明する。
本実施の形態１の換気用フィルター１０の基材２０は、図１１に示す構成となっている。図１１に示す第１層５１は、含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとしたものである。
【００７３】
第２層５２は、アモルファスシリカ３１重量％〜３３重量％、マイカ２１重量％〜２３重量％、水４４重量％〜４８重量％の無機接着剤（ＦＪ５２３；グランデックス製）とするものである。無機材料１００％の水性１液型接着剤で、乾燥時の収縮方向を調整することにより平面接合に好適な材料である。水の量で粘度が変化し、水分の蒸発によって脱水縮合反応により急速に硬化し、密着性が高く、乾燥時に割れや剥離が生じ難い。勿論、耐熱性も高い。液自体は 無臭で、乾燥時にも揮発性物質や有害ガスが発生しないという特徴を有する。
【００７４】
第３層５３は、５０μｍの厚みのアルミニウム箔（ＩＮ３０）からなるものである。本発明を実施する場合には、アルミニウム箔に限らずステンレス箔、チタン箔、鋼板箔、銅箔、真鍮箔、錫箔、ニッケル箔等の金属箔が使用できる。しかし、アルミニウム箔が廉価で展性に優れているので使用に好適である。
また、第４層５４は、アルミニウム箔の防食を行う金属防食コート剤からなるもので、本実施例では市販品、例えば、シルバーコート（日本ペイント製）を使用したが、他の製品も使用できる。
【００７５】
本実施の形態１の換気用フィルター１０を構成する第１層５１、第２層５２、第３層５３、第４層５４は、先ず第１層５１の不燃シートを抄紙し、１８０ｇ／ｍ2の平坦な均一厚みにして乾燥させる。次に、不燃シートからなる第１層５１の一面に第２層５２の無機接着剤を５０ｇ／ｍ2の厚みに塗布する。その第２層５２の無機接着剤を塗布した面に対して第３層５３の５０μｍの厚みのアルミニウム箔（ＩＮ３０）を貼り合せる。そして、貼り合せた第３層５３のアルミニウム箔に対して、第４層の金属防食コート剤を５ｇ／ｍ2を塗布する。
【００７６】
このように第１層５１、第２層５２、第３層５３、第４層５４で形成した本実施の形態の換気用フィルター１０は、平面枠３２と同一面にスリットを入れ、図３及び図４のＸ軸方向の矢印に沿った奥行き方向、即ち、図３及び図４のＹ軸方向の矢印に沿った方向に繰り返し形成したものを、下面側から上面側に外力を加えて起立片３３を形成するように所定の金型で、所定の温度及び圧力で塑性加工したものである。
【００７７】
本実施の形態の換気用フィルター１０の第４層の金属防食コート剤を塗布した第３層５３のアルミニウム箔側は、第３層５３のアルミニウム箔等の金属箔に対して化学変化する成分が入り込むことがなくなり、安定したアルミニウム箔等の金属箔状態が維持できる。特に、第３層５３のアルミニウム箔とした場合には、廉価で展性があるから、その使用が望ましい。
この第３層５３のアルミニウム箔は、化学変化する成分が入り込むと脆くなり、その寿命を短くすることになる。これは第４層の金属防食コート剤を塗布することによって解決できる。
【００７８】
したがって、第１層側５１から第２層５２、第３層５３、第４層５４を通って空気自体が換気用フィルター１０を通過するものではなく、送風機によって吸気及び排出される空気流が、起立片３３に沿って、即ち、第１層５１の面に沿って流れるものであるから、第１層５１の面に接触する時間が長くなり、その付近では流速が最低となり、空気中に浮遊する物質が第１層５１に付着される。特に、第１層５１の不燃シートは、パルプ等によって表面が毛羽立っているから、空気流に混在する煙中のタール成分を高効率で付着させることができる。
【００７９】
換気用フィルター１０の取替えの際には、換気用フィルター１０を取り外し、ゴミ袋に入れて生活ゴミとして処理する。同時に、新しい換気用フィルター１０をフード本体５と前パネル６との間に設けられている上部取付部４ｄに挿入し、その挿入状態で上昇させ、下方パネルからなる下板５ａの上部に設けた下端取付部４ｃの隙間に換気用フィルター１０の下端を入れ、その取付けを完了することができる。
【００８０】
［実施の形態２］
図５及び図６は、本実施の形態２の換気用フィルターである。特に、本実施の形態１との相違点のみを説明する。
実施の形態１との相違点は、本実施の形態１の換気用フィルター１０は、四角形の基材２０の４辺の平面枠３２は、基材２０の厚みをそのまま使用したものである。
本実施の形態２においては、その四角形の平面の４辺を直角に折り曲げて、各辺が断面コ字状に形成した断面コ字状端部６０としている。断面コ字状端部６０は、基材２０の四辺の平面枠３２の４辺から５〜１０ｍｍを直角に起立させた直角折片６１、更に、その直角折片６１の端部を基材２０の内側に５〜２０ｍｍを直角に折曲させ平行折片６２を形成したものである。平行折片６２相互の４隅は互いの端部を重ねて接着剤、両面テープによって接着し、または、はと目、ホッチキス止め等の機械的固着手段によって隣接する折曲端を接合する、或いは、折曲げた状態で平行折片６２は重ならないように予め平行折片の角が切断された基材を用いることもできる。
因みに、図６(ｂ)は平行折片６２相互の４隅を互いの端部を重ねることなく継ぎ合せしてなる事例であり、図６(ｃ)は平行折片６２相互の４隅を互いの端部を重ねることによって繋ぎ合わせた事例である。図６(ｃ)の図示左側の平行折片６２の重なりをなくすこともできる。
このように、４辺に直角な直角折片６１及び平行折片６２で断面コ字状端部６０を形成することにより、基材２０の面方向の湾曲が生じないように、機械的強度を大きくすることができる。
【００８１】
［実施の形態３］
図７は、本実施の形態３の換気用フィルターである。特に、本実施の形態１との相違点のみを説明する。
実施の形態１との相違点は、本実施の形態１の換気用フィルター１０は、四角形の基材２０の４辺の平面枠３２は、基材２０の厚みのままである。しかし、本実施の形態３においては、その四角形の平面の４辺を二重に折り曲げた折重片７１を形成し、二重端部７０としている。二重端部７０は、各辺を折重片７１で重ね合わせてその間を接着材または固着手段で接合したものである。この二重端部７０は、基材２０の四辺の平面枠３２の４辺から５〜１０ｍｍを重ね合わせるように基材２０の内側に折重片７１を折曲させたものである。４隅は折重片７１の端部を重ねて接着剤によって接着するか、または、ホッチキス止め等の機械的固着手段によって隣接する二重に折り重ねた端部を接合してもよいし、重なり合う部分を切除してもよい。このように、４辺を二重にすることにより、機械的強度を大きくすることができ、また、換気用フィルター１０が嵩ばらない。
【００８２】
二重端部７０の折重片７１相互の４隅は互いの端部を重ねて接着剤、両面テープによって接着し、または、はと目、ホッチキス止め等の機械的固着手段によって隣接する折曲端を接合する、或いは、折曲げた状態で二重端部７０の折重片７１は重ならないように予め平行折片の角が切断された基材を用いることもできる。
因みに、図７(ｂ)は二重端部７０の折重片７１相互の４隅を互いの端部を重ねることなく継ぎ合せしてなる事例であり、図７(ｃ)は二重端部７０の折重片７１相互の４隅を互いの端部を重ねることによって繋ぎ合わせた事例である。図７(ｃ)の図示左側の折重片７１の重なりをなくすこともできる。
【００８３】
［実施の形態４］
図８は、本実施の形態４の換気用フィルター１０である。特に、本実施の形態１との相違点のみを説明する。
本実施の形態４においては、その四角形の平面の４辺を直角に折り曲げて、各辺が断面直角三角形状に形成した断面直角三角形端部８０である。この断面直角三角形端部８０は、基材２０の四辺の平面枠３２の４辺から５〜１０ｍｍを直角に起立させた直角折片８１とし、更に、その直角折片８１の端部を基材２０の内側に１２０度折曲させた斜め折片８２、その斜め折片８２の端部を接着剤８３で接着したものである。４隅の斜め折片８２は端部を４５度に切断し、形式的に見栄えを考慮した形状とすればよい。
このように、４辺の各辺を断面直角三角形状に形成したものであるから、実施の形態１乃至実施の形態３よりも、基材２０の面方向の湾曲が生じないように、機械的強度を大きくすることができる。
【００８４】
断面直角三角形端部８０の斜め折片８２及び接着剤８３相互の４隅は互いの端部を重ねて接着剤、両面テープによって接着し、または、はと目、ホッチキス止め等の機械的固着手段によって隣接する折曲端を接合する、或いは、折曲げた状態で断面直角三角形端部８０の斜め折片８２及び接着剤８３は重ならないように予め平行折片の角が切断された基材を用いることもできる。
因みに、図８(ｂ)は断面直角三角形端部８０の斜め折片８２及び接着剤８３相互の４隅を互いの端部を重ねることなく継ぎ合せしてなる事例であり、図８(ｃ)は断面直角三角形端部８０の斜め折片８２及び接着剤８３相互の４隅を互いの端部を重ねることによって繋ぎ合わせた事例である。図８(ｃ)の図示左側の斜め折片８２及び接着剤８３の重なりをなくすこともできる。
【００８５】
［実施の形態５］
上記実施の形態１では、含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとした第１層５１と、アモルファスシリカ３１重量％〜３３重量％、マイカ２１重量％〜２３重量％、水４４重量％〜４８重量％により無機接着剤とした第２層５２と、アルミニウム箔からなる第３層５３と、前記アルミニウム箔の防食を行うアルミニウム防食コート剤からなる第４層５４で構成される換気用フィルター１０について説明した。
しかし、不燃シートとした第１層５１にはパルプが含まれているので、その燃焼まで防止するには、本実施の形態５の構成を採用するがよい。
【００８６】
第１層５１の不燃シートには、含水ケイ酸アルミニウム１０重量％〜１２重量％、ポリエーテル１重量％〜２重量％、水８６重量％〜８９重量％からなる無機フィルム剤（ＦＪ２１０；グランデックス製）からなる表層５０を第１層５１の上面に形成するのが好適である。
この無機フィルム剤からなる表層５０の塗布面は、第１層５１のガスバリア層を形成し、燃焼ガスの放出を抑え、着火し難くすることができる。ガスバリア性の優れた柔軟な無機フィルム層を形成するため、換気用フィルター１０の内部の燃焼ガスの放出を抑え、不燃性を大きく高め、燃焼防止、発熱量の低減を行うことができる。また、表層５０の無機フィルム剤は、無機系であり、かつ、中性の水性１液型であり、塗布面は適度な柔軟性があるため、第１層５１の多少の変形にも追従し、取り扱いが容易になる。
【００８７】
ここで、表層５０の無機フィルム剤として具体的には、例えば、含水ケイ酸アルミニウム（バーミキュライト）を主成分とする無機系塗布剤等があり、バーミキュライトはアスペクト比が高い鱗片状結晶であるため、塗布することによって隙間なく表面または裏面を覆う。したがって、ガスをも透過させないため、無機フィルム剤を使用することによって、火災時に可燃性ガスが不燃シートのパルプを透過して発火・着火することがなく、火災が拡がるのを防ぐことができ、ガスバリアとしての役目を果たすことができる。更に、無機フィルム剤は適度な柔軟性を有するため、不燃シートのパルプの耐熱保形性と相俟って、高温時における変形及び表面の亀裂の発生を抑えることができる。
【００８８】
このようにして、第１層５１の不燃シートの片面に表層５０の無機フィルム剤を塗布することによって、表層５０の無機フィルム剤がガスバリアとしての役目を果たし、可燃性ガスが不燃シートに透過して発火・着火することがなく、不燃性がより向上したものとなる。
この表層５０の無機フィルム剤は塗布量が４０ｇ／ｍ2〜６０ｇ／ｍ2の範囲内とすることから無機フィルム剤の粘度が塗料として適切な粘度範囲となり、容易に均一に塗布することができる。また、塗布された無機フィルム剤が十分にガスバリアとしての役目を果たし、また、厚過ぎない適切な範囲内の厚さとなる。更に、表層５０の無機フィルム剤は適度な柔軟性を有するため、不燃紙、含浸紙または複合紙の耐熱保形性と相俟って、高温時における変形及び表面の亀裂の発生を抑えることができる。
【００８９】
上記実施の形態１の換気用フィルターは、含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとした第１層５１と、アモルファスシリカ３１重量％〜３３重量％、マイカ２１重量％〜２３重量％、水４４重量％〜４８重量％により無機接着剤とした第２層５２と、アルミニウム箔からなる第３層５３と、前記第３層のアルミニウム箔の防食を行うアルミニウム防食コート剤からなる第４層５４とを具備し、送風機８によって吸気される空気流が流れる空気路開口４ａの開口面積を分母とし、空気路開口４ａの開口面積における基材２０に設けた通気孔３４が開口する面積の総和を分子としたとき、基材２０の開口率を２０／１００乃至６０／１００の範囲内としたものである。
【００９０】
したがって、不燃シートとしての第１層５１は、含水ケイ酸マグネシウム化合物７８重量％〜８４重量％、アルミナ硼珪酸ガラス４重量％〜６重量％、パルプ９重量％〜１１重量％、及びバインダー３重量％〜５重量％からなり、不燃性及び防炎性に優れており、不燃材料の条件を満たすものである。即ち、上記組成からなる第１層５１の不燃シートは、不燃材料の発熱性試験において２０分の加熱により６００℃近くになっても、総発熱量は８．０ＭＪ／ｍ2以下であり不燃材料として好適なものである。
【００９１】
そして、第１層５１の不燃シートの表面にアルミニウム箔を設けることによって、可燃性ガスを遮断するとともに、熱伝導性に優れたアルミニウム箔で熱を分散させて局所的な加熱にも強くし、更に、熱伝導性の小さい第１層５１の不燃シートによって、熱伝導を遮断して可燃性ガスの発生を抑えることができる。
【００９２】
但し、裏面にアルミニウム箔の第３層５３を設けただけでは、アルミニウム箔が薄い場合には、可燃性ガスが発生した際にガス圧で亀裂が入って可燃性ガスが漏れる可能性がある。そこで、アルミニウム箔の第３層５３の表面に、更に無機接着剤の第２層５２を設けることによって、アルミニウム箔が薄い場合でもガス圧で亀裂が入って可燃性ガスが漏れるのを確実に防止するとともに、アルミニウム箔の機械的強度の補強ができる。
【００９３】
更に、第２層５２は、アモルファスシリカ３１重量％〜３３重量％、マイカ２１重量％〜２３重量％、水４４重量％〜４８重量％からなる無機接着剤としたものであるから、第１層５１の不燃シートと第３層５３のアルミニウム箔との接合が強固に行われ、かつ、加熱によって可燃性ガスの発生が少なく、かつ、亀裂が生じ難くなる。また、第１層５１の不燃シートと第３層５３のアルミニウム箔との接合の相性は、第２層５２を構成するアモルファスシリカによって良くできる。
また、第３層５３のアルミニウム箔の防食を行うアルミニウム防食コート剤からなる第４層は、アルミニウム箔からなる第３層が化学的に不安定な材料であることから、直接、第３層のアルミニウム箔と空気中、噴煙中、排ガス中の化学物質との接触が行われないようにできる。
【００９４】
加えて、第１層５１側から第２層５２、第３層５３、第４層５４を通って空気が流れるものではなく、送風機８によって吸気及び排出される空気流が、第１層５１の面に沿って流れるものであるから、第１層５１の面に接触する時間が長くなり、空気中に浮遊する物質が第１層５１に付着される。特に、第１層５１の不燃シートは、パルプ等によって表面が毛羽立っているから、空気流に混在する煙中のタール成分を高効率で除去することができる。
【００９５】
上記実施の形態１の換気用フィルターは、含水ケイ酸マグネシウム化合物７８重量％〜８４重量％、アルミナ硼珪酸ガラス４重量％〜６重量％、パルプ９重量％〜１１重量％、及びバインダー３重量％〜５重量％により不燃シートとした第１層５１と、アモルファスシリカ３１重量％〜３３重量％、マイカ２１重量％〜２３重量％、水４４重量％〜４８重量％により無機接着剤とした第２層５２と、アルミニウム箔からなる第３層５３と、前記第３層のアルミニウム箔の防食を行うアルミニウム防食コート剤からなる第４層５４と、第１層５１の不燃シートには、含水ケイ酸アルミニウム１０重量％〜１２重量％、ポリエーテル１重量％〜２重量％、水８６重量％〜８９重量％からなる第１層５１の上面に形成した無機フィルム剤からなる表層５０を具備し、送風機８によって吸気される空気流が、表層５０の面に沿って流れるようにした形態である。
【００９６】
このように、上記実施の形態１の換気用フィルターの第１層５１の不燃シートに含水ケイ酸アルミニウムが１０重量％〜１２重量％、ポリエーテルが１重量％〜２重量％、水が８６重量％〜８９重量％からなる無機フィルム剤からなる表層５０を形成したものであるから、上記実施の形態１の換気用フィルターの第１層５１の不燃シートのパルプは毛羽立っているから燃焼に対して比較的燃えやすくなる。しかし、本上記実施の形態２では、無機フィルム剤からなる表層５０を形成することで、第１層５１の不燃シートのパルプの毛羽立ちを防止し、不燃シートの表面の粉体化を防止し、かつ、油の浸透を防止することにより、燃焼に対する自己消化時間を短縮でき、基準をクリアできた。なお、他の作用効果は、上記実施の形態１の換気用フィルターと同様である。この自己消化時間は、試験体である換気用フィルター１０をサラダ油につけた後バーナーで炎を当て、自己消化時間が短いことが判定できた。
【００９７】
具体的には、試験体とする１００ｃｍ2の基材２０に、サラダ油を約５ｇ塗布した後に、バーナーで試験体中央部を発火するまで加熱する試験を行い、消火するまでの時間を測定して消火性能の評価を行ったところ、無機フィルム材よりなる表層５０を備えない試験体は消火するまで約１４秒間であったが、無機フィルム材よりなる表層５０を備える試験体の場合には消火するまで約６秒間であった。
【００９８】
また、第２層５２に有機接着剤を用いた試験体を燃焼させた場合には、燃焼により接着力を失い金属箔の大きい剥離が発生してしまったのに対して、第２層５２に無機接着剤を用いた試験体では、燃焼しても接着力を維持することができ金属箔が大きく剥離してしまうことはなかった。即ち、有機接着剤を用いた場合には燃焼時に金属箔が剥離して調理器上へと落下してしまう恐れがあるのに対して、無機接着剤を用いた場合には、仮に、燃焼したとしても、金属箔が剥離して落下することがないので安全性を高めることができる。
【００９９】
殊に、上記実施の形態１及び実施の形態５の換気用フィルター１０は、不燃シートとした第１層５１とアルミニウム箔とした第３層５３とは、不燃シートからなる第１層５１がアルミニウム箔からなる第３層５３の重量よりも重い関係にある。
したがって、不燃シートからなる第１層５１とアルミニウム箔からなる第３層５３とは、第１層５１が第３層５３の重量を上回るものであるから、金属（アルミニウム箔）よりも不燃シートの方が多くなり、しかも、アルミニウム箔は容易に燃焼できるので不燃シートとしてごみ処理でき、一般のごみ収集で処理できる。このように、一般家庭の不燃ごみとしての処理が可能で、不燃紙の重量がアルミニウム箔の重量の比率を無機質の紙として廃棄することができる。
【０１００】
上記実施の形態１及び実施の形態５の換気用フィルターは、１５０ｇ／ｍ2〜２１０ｇ／ｍ2の範囲内であるから、アルミニウム箔の厚さは５０μｍ程度の規格化された金属箔が使用できる。第３層５３のアルミニウム箔の厚さは３０μｍ〜７０μｍの範囲内である場合も、不燃シートとして一般のごみ収集で処理できる。また規格の厚さのアルミニウム箔が使用できる。特に、第３層５３のアルミニウム箔の厚さが３０μｍ〜７０μｍの範囲内であると、成形時にクラックが入らないし、良好な成形性が得られる。
【０１０１】
上記実施の形態５の換気用フィルターは、表層５０の無機フィルム剤の塗布量は、４０ｇ／ｍ2〜６０ｇ／ｍ2の範囲内としたものであるから、第１層５１の不燃シートのパルプの毛羽立ちを防止し、不燃シートの表面の粉体化及び油の浸透を防止し、燃焼に対する自己消化時間を短縮できる。
【０１０２】
上記実施の形態１乃至実施の形態５の第１層５１、第２層５２、第３層５３、第４層５４で形成した換気用フィルター１０は、下面側から上面側に外力を加えて起立片３３及び通気孔３４を形成するように所定の金型で、所定の温度及び圧力で塑性加工したものであるが、図１３に示すように、第１層５１、第２層５２、第３層５３、第４層５４で形成した換気用フィルター１０は、上面側から下面側に外力を加えて起立片３３及び通気孔３４を形成するように所定の金型で、所定の温度及び圧力で塑性加工することもできる。
【０１０３】
図１２及び図１３に示す起立片３３及び通気孔３４は、換気用フィルター１０の平面枠３２の平面から切り起した起立片、即ち、起立片３３は、スリット側の１方向にのみ開口する通気孔３４を有するものであるから、起立片３３からなる起立片の内面に沿って空気流が流れ、水蒸気、煙、タール分、油脂分、廃ガス中の化学物質等を含む空気との接触時間を長くすることができ、除去効率を良くすることができる。
【０１０４】
図１４（ａ）及び図１４（ｂ）に示す起立片３３及び通気孔３４は、換気用フィルター１０の平面枠３２の平面から切り起して形成した起立片３３は、２方向に開口しているから、起立片３３の内面に沿って両側から空気流が流れ、水蒸気、煙、タール分、油脂分、廃ガス中の化学物質等を含む空気との接触時間を長く、かつ、沈降することができ、除去効率を良くすることができる。また、空気の吸気方向が他の部分よりも下方向にないから、水蒸気、煙、タール分、油脂分、廃ガス中の化学物質等が除去されて積層されても、それらが落下する可能性はない。
【０１０５】
特に、図１４（ａ）は起立片３３を平面とし、除去された化学物質等が積層されても、それらが落下し難くしたものであり、図１４（ｂ）は起立片３３を断面山形とし、空気との接触時間を長くしたものである。この実施の形態の変形例では、空気流が２方向から流入する事例で説明したが、逆に、空気流が１方向から流入し、２方向に分かれる事例として使用することもできる。
【０１０６】
加えて、本発明者らによって、送風機８によって吸気される空気流が流れる空気路開口４ａの開口面積を分母とし、空気路開口４ａの開口面積における基材２０に設けた通気孔３４が開口する面積の総和を分子としたとき、基材２０の開口率を２０／１００乃至６０／１００の範囲内としたものである。
ここで、通常では、基材２０の開口率が２０／１００以下であると、通気孔３４の総和面積が少なく、空気流に混在する水蒸気、煙、タール分、油脂分、廃ガスを高効率で基材２０に付着させることができない。また、空気抵抗が高すぎ、換気用フィルター１０の中央に加わる送風機８の吸引力により、換気用フィルター１０が変形する可能性があったり、強力な送風機でないと必要な風量が得られなかったりと、実用性が悪い。また、開口率が６０／１００の範囲を超えたときには、開口の総和面積が大きく基材２０の機械的強度が弱くなり、機械的強度を維持するために他の構成部材の追加等の必要性が出てくる。しかし、開口率が６０／１００の範囲以下であれば、基材２０自体の機械的強度によって換気用フィルター１０の機能を果たすことができることが確認された。
【０１０７】
しかし、図１５に示すように、本実施の形態の換気用フィルター１０を空気量に従って複数枚使用する可能性もある。
図１５の実施の形態の換気用フィルターは、換気用フィルター１０を２個使用した事例で、実施の形態１乃至実施の形態５で説明した基材２０の起立片３３に変えて基材２０に貫通孔９４Ｆを設けたものである。基材２０には貫通孔９４Ｆを設け、四角形の平面の４辺を直角に折り曲げて折曲片９１Ｆとし、その４隅を図示しないテープで接合したものを上流側の換気用フィルター１０Ｆとしたものである。また、基材２０には貫通孔９４Ｒを設け、四角形の平面の４辺を直角に折り曲げて折曲片９１Ｒとし、その４隅を図示しないテープで接合したものを下流側の換気用フィルター１０Ｒとしたものである。
【０１０８】
このように形成された２個１対の換気用フィルター１０Ｆと換気用フィルター１０Ｒからなる換気用フィルターは、換気用フィルター１０Ｆに対して換気用フィルター１０Ｒが挿着される。即ち、基材２０の四辺の平面枠３２の４辺から直角に起立させた折曲片９１Ｆと折曲片９１Ｒにより、一方の換気用フィルター１０Ｆに他方の換気用フィルター１０Ｒを嵌め込んだものである。
【０１０９】
図１５の実施の形態で説明するように、空気から水蒸気、煙、タール分、油脂分、廃ガス等を除去するには、換気用フィルター１０Ｆと換気用フィルター１０Ｒを互いに対向させる。このとき、１対の換気用フィルター１０Ｆと換気用フィルター１０Ｒにおいて、上流側の換気用フィルター１０Ｆのみの基材２０の開口率を下げることも、上げることもできる。例えば、上流の換気用フィルター１０Ｆの空気路開口９４ａの開口率を上げ、下流の換気用フィルター１０Ｒの空気路開口９４Ｒの開口率を下げることにより、換気用フィルター１０Ｆと換気用フィルター１０Ｒとの間で空気流の速度が低下させるから、除去効率を若干上昇させることができる。
【０１１０】
このように１対の換気用フィルター１０Ｆと換気用フィルター１０Ｒを用いて、貫通孔９４Ｆから空気が入ると、相手材の換気用フィルター１０Ｒに衝突し、また、そこで反射し、結果的には、相手材の換気用フィルター１０Ｆで再度反射して貫通孔９４Ｒから空気が排出される。即ち、換気用フィルター１０Ｆの貫通孔９４Ｆから空気が入ると換気用フィルター１０Ｆまたは換気用フィルター１０Ｒで囲んだ基材２０によって、換気用フィルター１０Ｆ及び換気用フィルター１０Ｒで形成された空間を漂ったり、衝突したりした結果、水蒸気、煙、タール分、油脂分、廃ガス等が除去され、貫通孔９４Ｒから空気流が排出される。
【０１１１】
換気用フィルター１０Ｆと換気用フィルター１０Ｒは、２段に配設することにより機能するものであり、各換気用フィルター１０Ｆと換気用フィルター１０Ｒの基材２０の開口率は、２０／１００乃至６０／１００の範囲内とすることができる。
この実施の形態では、換気用フィルター１０Ｆの貫通孔９４Ｆから空気が入ると、その空気は、主に、換気用フィルター１０Ｒ側の第１層５１または第２層５２、第３層５３の面にも衝突する確率が高くなり、かつ、その後、換気用フィルター１０Ｒの貫通孔９４Ｒの周囲の雰囲気から空気が排出されるから、空気流に含まれる水蒸気、煙、タール分、油脂分、廃ガス中の化学物質等の除去効率を良くすることができる。
【０１１２】
また、実施の形態１乃至実施の形態５の起立片３３及び通気孔３４は、換気用フィルター１０の平面枠３２の平面から切り起して形成した起立片３３は、基材２０の内面に沿って空気流が流れ、水蒸気、煙、タール分、油脂分、廃ガス中の化学物質等を含む空気との接触時間を長く、かつ、沈降することによって除去効率を良くするものである。しかし、図１５に示すように、本実施の形態によれば、基材２０の内面に沿って空気流が流れる形態の換気用フィルター１０に限定されるものではなく、単なる貫通孔であっても使用状態によって基材２０の内面で水蒸気、煙、タール分、油脂分、廃ガス中の化学物質等が除去できる。
【０１１３】
上記実施の形態１及び実施の形態５の換気用フィルターは、送風機８によって吸気される空気流が第１層５１または表層５０の面に沿って流れる構造を、第１層５１、第２層５２、第３層５３、第４層５４または表層５０、第１層５１、第２層５２、第３層５３、第４層５４を形成した平面枠３２の平面を基に、その平面枠３２の平面から切り起して形成した起立片３３または貫通孔９４Ｆによって形成したものであるから、基材２０によって水蒸気、煙、タール分、油脂分、廃ガス中の化学物質等を含む空気との接触時間を長くすることができ、除去効率を良くすることができる。
【０１１４】
上記実施の形態１乃至実施の形態５の換気用フィルターは、金属箔としてアルミニウム箔を用いた場合のみについて説明したが、金属箔としてはこれら以外にも、ステンレス箔、チタン箔、鋼板箔、金箔、銀箔、銅箔、白金箔、錫箔、真鍮箔、ニッケル箔等、種々の金属の箔を用いることができる。
【０１１５】
また、上記実施の形態１乃至実施の形態５の換気用フィルターは、不燃シートの主成分である含水ケイ酸マグネシウム化合物としてセピオライト（含水ケイ酸マグネシウム）を用いた場合について説明したが、セピオライト以外にも、またセピオライトと混合して、アタパルジャイト（含水ケイ酸マグネシウムアルミニウム）、タルク（滑石、含水ケイ酸マグネシウム）等を用いることもできる。
【０１１６】
本発明を実施するに際しては、換気用フィルター１０の構成、構造、材質、成分、配合、数量、形状、大きさ、製造方法等についても、上記実施の形態１乃至実施の形態５の換気用フィルター１０に限定されるものではない。なお、本発明の実施の形態で挙げている数値は、臨界値を示すものではなく、実施に好適な好適値を示すものであるから、上記数値を若干変更してもその実施を否定するものではない。
【０１１７】
本発明を実施するに際しては、図１で換気用フィルター１０を、フード本体５の前方側で、捕集空間を広く形成した前パネル６側に配設しているが、本発明を実施する場合の換気用フィルター１０の位置は、フード本体５の前方に限られるものではなく、下方側、或いは前方側及び下方側とすることもできる。何れにせよ。取付場所は、任意に設定できる。
また、換気用フィルター１０は、平面枠３２が平坦な面となっているが、本発明を実施する場合には、別な枠体を貼り付けてもよいし、そこに溝または山を線状に形成し、湾曲し難く形成することもできる。または磁性体を混入しておき、前方の開口部４ａ側に設けた磁性体によって吸着する構造としてもよい。
【符号の説明】
【０１１８】
４ａ    空気路開口
８      送風機
１０，１０Ｆ，１０Ｒ    換気用フィルター
２０    基材
３２    平面枠
３３    起立片
３４    通気孔
５０    表層
５１    第１層
５２    第２層
５３    第３層
５４    第４層
９４Ｆ，９４Ｒ    貫通孔
【図１】
2014113560.tif 000003
【図２】
2014113560.tif 000004
【図３】
2014113560.tif 000005
【図４】
2014113560.tif 000006
【図５】
2014113560.tif 000007
【図６】
2014113560.tif 000008
【図７】
2014113560.tif 000009
【図８】
2014113560.tif 000010
【図９】
2014113560.tif 000011
【図１０】
2014113560.tif 000012
【図１１】
2014113560.tif 000013
【図１２】
2014113560.tif 000014
【図１３】
2014113560.tif 000015
【図１４】
2014113560.tif 000016
【図１５】
2014113560.tif 000017